Brevet FR2821849A1 — publié le 20020913

La présente invention concerne une composition de caoutchouc réticulable ou réticulée qui est utilisable pour constituer une bande de roulement d'enveloppe de pneumatique, une telle bande de roulement présentant notamment une résistance à l'usure améliorée, et une enveloppe de pneumatique incorporant cette bande de roulement. L'invention s'applique notamment à des enveloppes de pneumatique de type tourisme. Depuis que les économies de carburant et la nécessité de préserver l'environnement sont devenues une priorité, il est souhaitable de produire des mélanges possédant de bonnes propriétés mécaniques et une hystérèse aussi faible que possible afin de pouvoir les mettre en oeuvre sous forme de compositions de caoutchouc utilisables pour la fabrication de divers produits semi-finis entrant dans la composition d'enveloppes de pneumatique, tels que des bandes de roulement, et afin d'obtenir des pneumatiques possédant une résistance au roulement réduite. Parmi les nombreuses solutions proposées pour réduire l'hystérèse de compositions de bande de roulement et, par conséquent, la résistance au roulement de pneumatiques comportant de telles compositions, on peut par exemple citer les compositions décrites dans les documents de brevet US-A-4 550 142, US-A-5 001 196, EP-A-299 074 ou EP-A-447 066. En plus de cette réduction de la résistance au roulement, il est tout aussi souhaitable d'améliorer la résistance à l'usure des bandes de roulement de pneumatique et, par conséquent d'augmenter la durée de vie de ces derniers (cette résistance à l'usure améliorée ayant également pour effet de réduire dans le temps les débris au sol de pneumatiques dus au roulage et la quantité de pneumatiques usés qui sont destinés au recyclage, ce qui contribue à préserver l'environnement). Relativement peu de solutions ont été proposées à ce jour pour améliorer cette résistance à l'usure. On peut par exemple citer les compositions décrites dans les documents de brevet JP-A-61 238501, EP-A-502728 ou EP-A-501227. Or, il est bien connu de l'homme de l'art que l'amélioration d'une performance pour des pneumatiques est souvent obtenue au détriment des autres performances. A titre exemplatif, on peut citer l'utilisation dans des compositions de bande de roulement de polymères amorphes ou semi-cristallins présentant une température de transition vitreuse (Tg) ou de fusion élevée et une masse moléculaire réduite, utilisation qui a pour effet d'améliorer l'adhérence sur sols sec ou humide des pneumatiques correspondants mais également de pénaliser leur résistance à l'usure. Le document de brevet US-A-5 901 766 divulgue, dans ses exemples de réalisation, l'utilisation dans une composition de bande de roulement destinée à présenter une abrasion améliorée : d'un polybutadiène à taux d'enchaînements cis élevé qui présente une température de transition vitreuse (Tg) de -1030 C, selon une quantité égale ou supérieure à 50 pce (pce : parties en poids pour cent parties d'élastomères), - d'un copolymère de styrène et de butadiène préparé en émulsion et présentant une Tg de -550 C, selon une quantité inférieure ou égale à 50 pce, - d'une résine plastifiante appartenant au groupe constitué par les résines hydrocarbonées, les résines phénol/acétylène (non hydrocarbonées), les résines dérivées de rosine et les mélanges de telles résines. Sont utilisées dans les exemples de réalisation des résines de type coumarone/indène et optionnellement de type phénol/acétylène, selon une quantité totale de résine égale à 15 pce, - d'une huile plastifiante aromatique, selon une quantité supérieure ou égale à 28,75 pce, et d'une charge renforçante constituée de 70 pce de noir de carbone. Un inconvénient commun à l'ensemble des compositions de bande de roulement connues réside dans la relative disparité des niveaux de performances atteints par les pneumatiques correspondants, en particulier de la résistance au roulement et de l'adhérence, en plus de l'amélioration de la résistance à l'usure. Le but de la présente invention est de remédier à cet état de fait, et il est atteint en ce que la demanderesse vient de découvrir d'une manière inattendue que l'association, à un ou plusieurs élastomères diéniques comprenant (pce : parties en poids pour cent parties d'élastomère (s)) : - selon une quantité supérieure à 50 pce et allant jusqu'à 100 pce, un ou plusieurs élastomères diéniques présentant chacun une température de transition vitreuse Tg comprise entre-65 Cet-10 C, et - selon une quantité inférieure à 50 pce et allant jusqu'à 0 pce, un ou plusieurs élastomères diéniques présentant chacun une température de transition vitreuse Tg comprise entre -1100 C et -800 C, d'au moins une résine plastifiante hydrocarbonée selon une quantité allant de 5 à 35 pce, cette résine étant miscible dans ledit ou lesdits élastomères diéniques et présentant une température de transition vitreuse comprise entre 10 C et 150 C et une masse moléculaire moyenne en nombre comprise entre 400 g/mol et 2000 g/mol, permet d'obtenir une composition de caoutchouc réticulable ou réticulée qui est utilisable pour constituer une bande de roulement d'enveloppe de pneumatique présentant une résistance à l'usure améliorée par rapport à celle d'enveloppes connues dont les bandes de roulement comprennent une huile plastifiante à titre de plastifiant, tout en conférant aux enveloppes les incorporant une résistance au roulement et une adhérence sur sols sec et humide qui est proche de celles de ces mêmes enveloppes connues. o Par élastomère diénique, on entend de manière connue un élastomère issu au moins en partie (homopolymère ou copolymère) de monomères diènes (monomères porteurs de deux doubles liaisons carbone-carbone, conjuguées ou non). Le ou chaque élastomère diénique de la composition selon l'invention est dit "fortement insaturé", c'est-à-dire qu'il est issu de monomères diènes conjugués ayant un taux molaire de motifs issus de diènes conjugués qui est supérieur à 50 %. Selon un exemple de réalisation de l'invention : - ledit ou lesdits élastomères diéniques dont la Tg est comprise entre-65 C et-10 C appartiennent au groupe constitué par des copolymères de styrène et de butadiène préparés en solution, des copolymères de styrène et de butadiène préparés en émulsion, des polyisoprènes naturels, des polyisoprènes de synthèse présentant un taux d'enchaînements cis-1, 4 supérieur à 95 % et par un mélange de ces élastomères, et - ledit ou lesdits élastomères diéniques de Tg comprise entre-110 C et-80 C présentent de préférence une température de transition vitreuse allant due-1050 C à-90 C, et ils comprennent des unités butadiène selon un taux égal ou supérieur à 70 %. A titre encore plus préférentiel, ledit ou chaque élastomère minoritaire est constitué d'un polybutadiène présentant un taux d'enchaînements cis-1, 4 supérieur à 90 %. Selon un mode préférentiel de réalisation de l'invention, ladite composition comprend, à titre d'élastomère (s) diénique (s) dont la Tg est comprise entre-65 C et-10 C, au moins un copolymère de styrène et de butadiène préparé en solution qui présente une Tg comprise entre - 500 C et -150 C, ou un copolymère de styrène et de butadiène préparé en émulsion présentant une Tg comprise entre-65 C et-30 C. Selon un exemple de réalisation de l'invention, ladite composition comprend ledit ou lesdits élastomères diéniques de Tg comprise entre-65 C et-10 C selon une quantité de 100 pce. Selon une variante de réalisation de l'invention, ladite composition comprend un coupage dudit ou desdits élastomères diéniques de Tg comprise entre-65 C et-10 C avec ledit ou lesdits élastomères diéniques de Tg comprise entre-110 C et-80 C. Selon un premier mode de réalisation selon l'invention de cette variante, ladite composition comprend un coupage de l'un au moins desdits polybutadiènes présentant un taux d'enchaînements cis-1, 4 supérieur à 90 % avec l'un au moins desdits copolymères de styrène et de butadiène préparés en solution. Selon un second mode de réalisation selon l'invention de cette variante, ladite composition comprend un coupage de l'un au moins desdits polybutadiènes présentant un taux d'enchaînements cis-1, 4 supérieur à 90 % avec l'un au moins desdits copolymères de styrène et de butadiène préparés en émulsion. Selon un troisième mode de réalisation selon l'invention de cette variante, ladite composition comprend un coupage de l'un au moins desdits polybutadiènes présentant un taux d'enchaînements cis-1, 4 supérieur à 90 % avec l'un au moins desdits polyisoprènes naturels ou de synthèse. A titre de copolymère de styrène et de butadiène préparé en émulsion, on peut avantageusement utiliser des copolymères présentant une quantité d'émulsifiant variant sensiblement de 1 pce à 3,5 pce, par exemple les copolymères E-SBR comprenant respectivement 1,7 pce et 1,2 pce d'émulsifiant qui sont tous deux décrits dans la demande de brevet français nO 00 01339 (voir paragraphe I. des exemples de réalisation contenus dans la description de cette demande). u La résine plastifiante qui est spécifiquement sélectionnée pour être utilisée dans la composition selon l'invention est une résine exclusivement hydrocarbonée, c'est-à-dire qui ne comporte que des atomes de carbone et d'hydrogène. Cette résine peut être de type aliphatique et/ou aromatique et elle est telle qu'elle est miscible dans ledit ou lesdits élastomères diéniques. Sa température de transition vitreuse est comprise entre 10 et 150 C, et sa masse moléculaire moyenne en nombre est comprise entre 400 et 2000 g/mol. Sont utilisables dans la composition selon l'invention : - les résines hydrocarbonées de type aliphatique définies dans l'article de M. J. Zohuriaan-Mehr et H. Omidian J. M. S REV MACROMOL. CHEM. PHYS. C40 (1), 23-49 (2000) c'est-à-dire dont la chaîne hydrocarbonée est réalisée à partir de coupes C4-C6 contenant des quantités variables de pipérylène, d'isoprène, de mono-oléfines en addition avec des composés paraffiniques non polymérisables. A titre de résines aliphatiques, conviennent par exemple les résines à base de pentène, de butène, d'isoprène, de pipérylène et comprenant des quantités réduites de cyclopentadiène ou de dicyclopentadiène ; - les résines hydrocarbonées de type aromatique , définies dans l'article de M. J. Zohuriaan-Mehr et H. Omidian J. M. S REV MACROMOL. CHEM. PHYS. C40 (1), 23-49 (2000) c'est-à-dire dont la chaîne hydrocarbonée est constituée d'unités aromatiques de type styrène, xylène, a-méthylstyrène, vinyl toluène, indène. A titre de résines aromatiques, conviennent par exemple les résines à base d'a-méthylstyrène et de méthylène, ainsi que les résines à base de coumarone et d'indène ; et - les résines intermédiaires de type aliphatique/aromatique , c'est-à-dire dans lesquelles la fraction massique d'unités aliphatiques est comprise entre 80 % et 95 % (la fraction massique d'unités aromatiques étant par conséquent comprise entre 5 % et 20 %). De préférence, la résine plastifiante de la composition selon l'invention présente une température de transition vitreuse allant de 30 C à 100 C, une masse moléculaire moyenne en nombre comprise entre 400 et 1000 g/mol, et un indice de polymolécularité inférieur à 2. Selon un exemple de réalisation de l'invention, on utilise à titre de résine plastifiante une résine aliphatique qui présente une température de transition vitreuse allant de 50 C à 90 C et dont les fractions massiques d'unités aliphatiques et aromatiques sont respectivement supérieures à 95 % et inférieures à 3 %. Selon une variante de réalisation de l'invention, on utilise à titre de résine plastifiante une résine aromatique qui présente une température de transition vitreuse allant de 30 à 60 C et dont les fractions massiques d'unités aliphatiques et aromatiques varient respectivement de 30 % à 50 % et de 70 % à 50 %. Selon une autre variante de réalisation de l'invention, on utilise à titre de résine plastifiante une résine de type aliphatique/aromatique qui présente une température de transition vitreuse de 60 C et dont les fractions massiques d'unités aliphatiques et aromatiques sont respectivement de 80 % et 20 %. Selon un exemple avantageux de réalisation de l'invention, ladite composition comprend ladite résine plastifiante selon une quantité allant de 10 à 20 pce et, à titre encore plus préférentiel, allant de 10 à 15 pce. ci La composition selon l'invention comprend en outre, à titre de plastifiant, une ou plusieurs huiles plastifiantes telles que des huiles de type paraffinique, aromatique (y compris naphténique), de telle manière que la quantité totale d'huile (s) plastifiante (s) dans ladite composition soit inférieure ou égale à 30 pce. On notera que l'amélioration de la résistance à l'usure que présente une bande de roulement de pneumatique selon l'invention implique une réduction du tassement par compression auquel est soumise cette bande de roulement en roulage et, par conséquent, une réduction de la perte en roulage des plastifiants polluants, tels que l'huile aromatique. Il en résulte une réduction significative de la pollution de l'environnement, laquelle est encore minimisée par la quantité réduite d'huile aromatique qui est initialement introduite dans la composition de bande de roulement selon l'invention. o La composition selon l'invention comprend également une charge renforçante, laquelle peut être présente dans ladite composition selon une quantité variant de 50 à 150 pce. - Selon un exemple de réalisation de l'invention, ladite composition comprend du noir de carbone à titre de charge renforçante. Conviennent tous les noirs de carbone conventionnellement utilisés dans les enveloppes de pneumatique et particulièrement dans les bandes de roulement de telles enveloppes, notamment les noirs du type HAF, ISAF, SAF. On peut citer à titre non limitatif les noirs N115, N134, N234, N339, N347, N375. - Selon un autre exemple de réalisation de l'invention, ladite composition comprend une charge blanche renforçante à titre de charge renforçante. Dans la présente demande, on entend par"charge blanche renforçante"une charge "blanche" (c'est-à-dire une charge inorganique, en particulier minérale), parfois aussi appelée charge"claire", capable de renforcer à elle seule, sans autre moyen qu'un système de couplage intermédiaire, une composition de caoutchouc destinée à la fabrication d'enveloppes de pneumatique, en d'autres termes capable de remplacer dans sa fonction de renforcement une charge conventionnelle de noir de carbone de grade pneumatique. Préférentiellement, la charge blanche renforçante est, en totalité ou tout du moins majoritairement, de la silice (Si02). La silice utilisée peut être toute silice renforçante connue de l'homme du métier, notamment toute silice précipitée présentant une surface BET ainsi qu'une surface spécifique CTAB toutes deux inférieures à 450 m2/g, même si les silices précipitées hautement dispersibles sont préférées. A titre encore plus préférentiel, ladite silice présentant des surfaces spécifiques BET ou CTAB qui vont toutes deux de 80 m2/g à 260 m2/g. Dans le présent exposé, la surface spécifique BET est déterminée de manière connue, selon la méthode de Brunauer-Emmet-Teller décrite dans"The Journal of the American Chemical Society"Vol. 60, page 309, février 1938 et correspondant à la norme AFNORNFT-45007 (novembre 1987) ; la surface spécifique CTAB est la surface externe déterminée selon la même norme AFNOR-NFT-45007 de novembre 1987. Par silice hautement dispersible, on entend toute silice ayant une aptitude très importante à la désagglomération et à la dispersion dans une matrice élastomérique, observable de manière connue par microscopie électronique ou optique, sur coupes fines. Comme exemples non limitatifs de telles silices hautement dispersibles préférentielles, on peut citer la silice Perkasil KS 430 de la société Akzo, la silice BV 3380 de la société Degussa, les silices Zeosil 1165 MP et 1115 MP de la société Rhodia, la silice Hi-Sil 2000 de la société PPG, les silices Zeopol 8741 ou 8745 de la Société Huber, des silices précipitées traitées telles que par exemple les silices"dopées"à l'aluminium décrites dans la demande EP-A-0 735 088. L'état physique sous lequel se présente la charge blanche renforçante est indifférent, que ce soit sous forme de poudre, de microperles, de granulés, ou encore de billes. Bien entendu on entend également par charge blanche renforçante des mélanges de différentes charges blanches renforçantes, en particulier de silices hautement dispersibles telles que décrites ci-dessus. A titre de charge blanche renforçante, on peut également utiliser, à titre non limitatif, * des alumines (de formule AL203), telles que les alumines à dispersibilité élevée qui sont décrites dans le document de brevet européen EP-A-810 258, ou encore * des hydroxydes d'aluminium, tels que ceux décrits dans le document de brevet international WO-A-99/28376. - Selon une variante de réalisation de l'invention, on utilise un coupage (mélange) d'une charge blanche renforçante et de noir de carbone, à titre de charge renforçante. Les noirs de carbone qui sont partiellement ou intégralement recouverts de silice conviennent également pour constituer la charge renforçante. Conviennent également les noirs de carbone modifiés par de la silice tels que, à titre non limitatif, les charges renforçantes qui sont commercialisées par la société CABOT sous la dénomination CRX 2000 , et qui sont décrites dans le document de brevet international WO-A-96/37547. u On notera que le ou l'un au moins des élastomères diéniques utilisables dans la composition selon l'invention peut comporter un ou plusieurs groupes fonctionnels spécifiquement actifs pour un couplage à ladite charge renforçante. - Pour un couplage à du noir de carbone, on peut par exemple citer des groupes fonctionnels comprenant une liaison C-Sn. De tels groupes peuvent être obtenus comme connu en soi par réaction avec un agent de fonctionnalisation de type organohalogénoétain pouvant répondre la formule générale R3SnCI, ou avec un agent de couplage de type organodihalogénoétain pouvant répondre à la formule générale R2SnCl2, ou avec un agent d'étoilage de type organotrihalogénoétain pouvant répondre à la formule générale RSnCl3, ou de type tétrahalogénoétain pouvant répondre à la formule SnCl4 (où R est un radical alkyle, cycloalkyle ou aryle). Pour un couplage au noir de carbone, on peut également citer des groupes fonctionnels aminés, par exemple obtenus en utilisant la 4, 4'-bis- (diéthylaminobenzophénone), encore appelée DEAB. A titre d'exemple, on peut citer les documents de brevet FR-A-2 526 030 et US-A-4848511. - Pour un couplage à une charge blanche renforçante, conviennent tous les groupes fonctionnels, couplés ou étoilés qui sont connus de l'homme du métier pour un couplage à la silice. A titre non limitatif, conviennent : - les groupes silanol ou polysiloxane ayant une extrémité silanol, comme cela est décrit dans le document de brevet français FR-A-2 740 778 au nom de la demanderesse. Plus précisément, ce document enseigne l'utilisation d'un agent de fonctionnalisation d'un polymère vivant obtenu par voie anionique, en vue d'obtenir une fonction active pour un couplage à de la silice. Cet agent de fonctionnalisation est constitué d'un polysiloxane cyclique, tel qu'un polyméthylcyclo-tri,-tétra ou-déca siloxane, ledit agent étant, à titre préférentiel, l'hexaméthylcyclotrisiloxane. Les polymères fonctionnalisés ainsi obtenus peuvent être séparés du milieu réactionnel conduisant à leur formation par extraction à la vapeur d'eau du solvant, sans que leur macrostructure et, par conséquent, leurs propriétés physiques n'évoluent. - Conviennent également les groupes alkoxysilane. On peut citer à ce titre la réaction de fonctionnalisation décrite dans le document de brevet international WO-A-88/05448 en vue d'un couplage à de la silice, qui consiste à faire réagir sur un polymère vivant obtenu par voie anionique un composé alkoxysilane ayant au moins un reste alkoxyle non hydrolysable. Ce composé est choisi parmi les halogénoalkylalkoxysilane. On peut également citer le document de brevet français FR-A-2 765 882, au titre de l'obtention de fonctions alkoxysilane. Ce document divulgue l'utilisation d'un trialkoxysilane, tel que le 3-glycidyloxypropyltrialkoxysilane, pour la fonctionnalisation d'un polymère diénique vivant, en vue du couplage à du noir de carbone ayant de la silice fixée à sa surface à titre de charge renforçante majoritaire. u Dans le cas où l'on utilise, à titre de charge renforçante, une charge blanche renforçante, la composition de caoutchouc selon l'invention comprend en outre de manière classique un agent de liaison charge blanche renforçante/matrice élastomère (encore appelé agent de couplage), qui a pour fonction d'assurer une liaison (ou couplage) suffisante, de nature chimique et/ou physique, entre ladite charge blanche et la matrice, tout en facilitant la dispersion de cette charge blanche au sein de ladite matrice. Un tel agent de liaison, au moins bifonctionnel, a par exemple comme formule générale simplifiée Y-T-X , dans laquelle : - Y représente un groupe fonctionnel (fonction Y ) qui est capable de se lier physiquement et/ou chimiquement à la charge blanche, une telle liaison pouvant être établie, par exemple, entre un atome de silicium de l'agent de couplage et les groupes hydroxyle (OH) de surface de la charge (par exemple les silanols de surface lorsqu'il s'agit de silice) ; - X représente un groupe fonctionnel dz fonction X) > ) qui est capable de se lier physiquement et/ou chimiquement à l'élastomère, par exemple par l'intermédiaire d'un atome de soufre ; - T représente un groupe hydrocarboné permettant de relier Y et X. Ces agents de liaison ne doivent en particulier pas être confondus avec de simples agents de recouvrement de la charge considérée lesquels, de manière connue, peuvent comporter la fonction Y active vis-à-vis de la charge, mais sont dépourvus de la fonction X active vis-à-vis de l'élastomère. De tels agents de liaison, d'efficacité variable, ont été décrits dans un très grand nombre de documents et sont bien connus de l'homme du métier. On peut utiliser en fait tout agent de liaison connu pour ou susceptible d'assurer efficacement, dans les compositions de caoutchouc diénique utilisables pour la fabrication de pneumatiques, la liaison entre silice et élastomère diénique, tels que par exemple des organosilanes, notamment des alkoxysilanes polysulfurés ou des mercaptosilanes, ou des polyorganosiloxanes porteurs des fonctions X et Y précitées. L'agent de couplage préférentiellement utilisé dans les compositions de caoutchouc conformes à l'invention est un alkoxysilane polysulfuré, porteur de manière connue de deux fonctions notées ici"Y"et"X", greffable d'une part sur la charge blanche au moyen de la fonction"Y" (fonction alkoxysilyle) et d'autre part sur l'élastomère au moyen de la fonction "X" (fonction soufrée). On utilise en particulier des alkoxysilanes polysulfurés, dits"symétriques"ou "asymétriques" selon leur structure particulière, tels que décrits par exemple dans les brevets US-A-3 842 Il 1, US-A-3 873 489, US-A-3 978 103, US-A-3 997 581, US-A-4 002 594, USA-4 072 701, US-A-4 129 585, ou dans les brevets plus récents US-A-5 580 919, US-A-5 583 245, US-A-5 650 457, US-A-5 663 358, US-A-5 663 395, US-A-5 663 396, US-A-5 674 932, US-A-5 675 014, US-A-5 684 171, US-A-5 684 172, US-A-5 696 197, US-A-5 708 053, USA-5 892 085, EP-A-1 043 357 qui énoncent en détail de tels composés connus. Conviennent en particulier pour la mise en oeuvre de l'invention, sans que la définition ci-après soit limitative, des alkoxysilanes polysulfurés dits"symétriques"répondant à la formule générale (I) suivante : (I) Z-A-Sn-A-Z, dans laquelle : - n est un entier de 2 à 8 ; - A est un radical hydrocarboné divalent ; - Z répond à l'une des formules ci-après : dans lesquelles : - les radicaux RI, substitués ou non substitués, identiques ou différents entre eux, représentent un groupe alkyle en C1-C18, cycloalkyle en C5-C18 ou aryle en C6-CI8 ; - les radicaux R2, substitués ou non substitués, identiques ou différents entre eux, représentent un groupe alkoxyle en Ci-Cis ou cycloalkoxyle en C$-C) g. Dans la formule (I) ci-dessus, le nombre n est de préférence un nombre entier de 3 à 5. Dans le cas d'un mélange d'alkoxysilanes polysulfurés répondant à la formule (I) cidessus, notamment des mélanges usuels disponibles commercialement, la valeur moyenne des "n" est un nombre fractionnaire, de préférence compris entre 3 et 5, plus préférentiellement proche de 4. Le radical A, substitué ou non substitué, est de préférence un radical hydrocarboné divalent, saturé ou non saturé, comportant de 1 à 18 atomes de carbone. Conviennent notamment des groupements alkylène en Ci-Cis ou des groupements arylène en C6-CI2, plus particulièrement des alkylènes en CI-CIO, notamment en C2-C4, en particulier le propylène. Les radicaux RI sont préférentiellement des groupes alkyle en C1-C6, cyclohexyle ou phényle, notamment des groupes alkyle en C1-C4, plus particulièrement le méthyle et/ou l'éthyle. Les radicaux R2 sont préférentiellement des groupes alkoxyle en Cj-Cs ou cycloalkoxyle en C5-C8, plus particulièrement le méthoxyle et/ou l'éthoxyle. De tels alkoxysilanes polysulfurés dits "symétriques", ainsi que certains de leurs procédés d'obtention sont par exemple décrits dans les brevets récents US-A-5 684 171 et US-A-5 684 172 donnant une liste détaillée de ces composés connus, pour n variant de 2 à 8. Préférentiellement, l'alkoxysilane polysulfuré mis en oeuvre dans l'invention est un polysulfure, en particulier un tétrasulfure, de bis (alkoxyl (C-C4) silylpropyle), plus préférentiellement de bis (trialkoxyl (C-C4) silylpropyle), notamment de bis (3triéthoxysilylpropyle) ou de bis (3-triméthoxysilylpropyle). A titre d'exemple particulièrement préférentiel, on utilise le tétrasulfure de bis (triéthoxysilylpropyle) ou TESPT, de formule [ (C2H50) 3Si (CH2) 3S2 commercialisé par exemple par la société Degussa sous la dénomination Si69 (ou X50S lorsqu'il est supporté à 50% en poids sur du noir de carbone), ou encore par la société Witco sous la dénomination Silquest A1289 (dans les deux cas mélange commercial de polysulfures avec une valeur moyenne pour n qui est proche de 4). Dans les compositions de caoutchoucs conformes à l'invention, la teneur en alkoxysilane polysulfuré peut être comprise dans un domaine de 1 % à 15% par rapport au poids de charge blanche renforçante. Bien entendu, l'alkoxysilane polysulfuré pourrait être préalablement greffé (via la fonction"X") sur l'élastomère diénique de la composition de l'invention, l'élastomère ainsi fonctionnalisé ou"précouplé"comportant alors la fonction"Y"libre pour la charge blanche renforçante. L'alkoxysilane polysulfuré pourrait également être préalablement greffé (via la fonction"Y") sur la charge blanche renforçante, la charge ainsi"précouplée"pouvant ensuite être liée à l'élastomère diénique par l'intermédiaire de la fonction libre"X". On préfère toutefois, notamment pour des raisons de meilleure mise en oeuvre des compositions à l'état cru, utiliser l'agent de couplage, soit greffé sur la charge blanche renforçante, soit à l'état libre (i. e., non greffé). u Les compositions selon l'invention contiennent, outre le ou les élastomères diéniques précités, ladite résine plastifiante, ladite huile plastifiante, ladite charge renforçante et éventuellement ledit agent de liaison charge blanche renforçante/élastomère, tout ou partie des autres constituants et additifs habituellement utilisés dans les mélanges de caoutchouc, comme des pigments, antioxydants, cires anti-ozonantes, un système de réticulation par exemple à base de soufre et/ou de peroxyde et/ou de bismaléimides, un ou des agents de recouvrement de l'éventuelle charge blanche renforçante, tels que des alkylalkoxysilanes, polyols, amines, amides, etc... Les compositions conformes à l'invention peuvent être préparées selon les procédés connus de travail thermo-mécanique des constituants en une ou plusieurs étapes. On peut par exemple les obtenir par un travail thermo-mécanique en une étape dans un mélangeur interne qui dure de 3 à 7 minutes, avec une vitesse de rotation des palettes de 50 tours par minute, ou en deux étapes dans un mélangeur interne qui durent respectivement de 3 à 5 minutes et de 2 à 4 minutes, suivies d'une étape de finition effectuée à environ 80 C, pendant laquelle sont incorporés le soufre et les accélérateurs de vulcanisation dans le cas d'une composition à réticuler au soufre. Une bande de roulement d'enveloppe de pneumatique selon l'invention est telle qu'elle est constituée de ladite composition de caoutchouc conforme à l'invention. Une enveloppe de pneumatique selon l'invention comporte cette bande de roulement. Les caractéristiques précitées de la présente invention, ainsi que d'autres, seront mieux comprises à la lecture de la description suivante de plusieurs exemples de réalisation de l'invention, donnés à titre illustratif et non limitatif. ci Détermination des masses moléculaires des résines selon l'invention par la technique de chromatographie d'exclusion par la taille (SEC). La chromatographie d'exclusion par la taille ou SEC permet de séparer physiquement les macromolécules suivant leur taille à l'état gonflé sur des colonnes remplies de phase stationnaire poreuse. Les macromolécules sont séparées par leur volume hydrodynamique, les plus volumineuses étant éluées en premier. Sans être une méthode absolue, la SEC permet d'appréhender la distribution des masses moléculaires des résines. A partir de produits étalons commerciaux de polystyrène de basse masse moléculaire (comprise entre 104 et 90000 g/mol), les différentes masses moyennes en nombre Mn et en poids Mw sont déterminées et l'indice de polydispersité Ip calculé. Chaque échantillon de résine est solubilisé dans du tétrahydrofurane à une concentration d'environ 1 g/l. L'appareillage utilisé est un chromatographe WATERS, modèle Alliance 2690 . Le solvant d'élution est le tétrahydrofurane (phase mobile), le débit de 1 ml/min., la température du système de 35 C et la durée d'analyse de 40 min. On utilise pour la phase stationnaire un jeu de trois colonnes en série, de dénominations commerciales respectives WATERS type STYRAGEL HR4E (colonne à lit mélangé), WATERS type STYRAGEL HRI (de porosité 100 Angstrom) et WATERS STYRAGEL HR0. 5 (de porosité 50 Angstrom). Le volume injecté de la solution de chaque échantillon de résine est 100 Ill. Le détecteur est un réfractomètre différentiel WATERS modèle 2410 et le logiciel d'exploitation des données chromatographiques est le système WATERS MILLENIUM (version 3-2). u Les températures de transition vitreuse Tg des élastomères et des plastifiants ont été mesurées au moyen d'un calorimètre différentiel ( differential scanning calorimeter ). Concernant les mesures de Tg pour les compositions de caoutchouc incorporant ces élastomères et ces plastifiants, on a procédé à des mesures dynamiques à une fréquence de 10 Hz et sous deux valeurs de contraintes différentes (0,2 MPa et 0,7 MPa), mesures MDC effectuées conformément à la norme ISO 4664 (le mode de déformation étant le cisaillement et les éprouvettes étant de forme cylindrique). u Les propriétés des compositions de caoutchouc ont été mesurées comme suit. - Viscosité Mooney : ML (1+4) à 100 C mesurée selon la norme ASTM D-1646. - Modules d'allongement MAI00 (à 100 %) et MA300 (à 300 %) mesurés selon la norme ASTM D 412. - Indice de cassage Scott : force à la rupture (MPa) et allongement (en %) mesurés à 230 C. Pertes hystérétiques (PH) : mesurées par rebond à 60 C (la déformation pour les pertes mesurées est d'environ 40 %).. - Propriétés dynamiques en cisaillement : mesurées selon la norme ASTM D2231- 71, approuvée à nouveau en 1977 (mesure en fonction de la déformation effectuée à 10 Hz avec une déformation crête-crête de 0,15 % à 50 %, et mesure en fonction de la température effectuée à 10 Hz sous une contrainte répétitive de 20 ou 70 N/cml avec un balayage en température due -800 C à 100 C). Les performances des enveloppes de pneumatique dont les bandes de roulement sont à base de ces compositions de caoutchouc ont été mesurées au moyen d'indices relatifs de performances, par rapport à un indice 100 de référence caractérisant une enveloppe témoin (un indice de performance supérieur à cette base 100 rendant compte d'une performance supérieure à celle de l'enveloppe témoin correspondante). - La résistance au roulement de chacune des enveloppes testées a été mesurée par roulage sur un volant, à une température ambiante de 25 C, sous une charge de 392 daN et à une vitesse de 80 km/h, la pression interne de l'enveloppe étant de 2,1 bars. - La résistance à l'usure de chaque enveloppe a été déterminée au moyen d'un indice relatif d'usure qui est fonction de la hauteur de gomme restante, après roulage sur un circuit routier virageux (ou bien, dans le cas de l'exemple 4, sur un circuit sévère pour l'usure qui est très virageux et dont le revêtement est caractérisé par des micro-rugosités), à une vitesse moyenne de 77 km/h et jusqu'à ce que l'usure atteigne les témoins d'usure disposés dans les rainures des bandes de roulement. Pour chacun des exemples 1 à 4, on a obtenu cet indice relatif d'usure en comparant la hauteur de gomme restante d'une bande de roulement selon l'invention à la hauteur de gomme restante d'une bande de roulement témoin , laquelle présente par définition un indice d'usure de 100. - L'adhérence de chaque enveloppe de pneumatique testée a été évaluée par la mesure de distances de freinage en mode de freinage deux roues bloquées et en mode de freinage ABS , et cela à la fois sur sol sec et sur sol humide. Plus précisément, la distance de freinage en mode deux roues bloquées a été mesurée en passant d'une vitesse de 40 km/h à une vitesse de 0 km/h, aussi bien sur sol sec que sur sol humide, alors que la distance de freinage en mode ABS a été mesurée, sur sol sec, en passant d'une vitesse de 70 km/h à 20 km/h et, sur sol humide, en passant d'une vitesse de 40 km/h à 10 km/h. - Le comportement sur sol humide de chaque enveloppe a été évalué par le temps mis pour parcourir un circuit routier virageux et arrosé. EXEMPLE 1 On a préparé une composition de caoutchouc témoin T1 et une composition de caoutchouc selon l'invention Il, chacune étant destinée à constituer une bande de roulement d'une enveloppe de pneumatique de type tourisme . Le tableau 1 suivant contient : - la formulation de chacune de ces compositions T1 et I1, - les propriétés de chaque composition Tl et Il à l'état non vulcanisé et vulcanisé ; les performances de pneumatiques dont les bandes de roulement respectives sont constituées de ces compositions Tl et Il. Tableau 1 : COMPOSITION T1 COMPOSITION I1 FORMULATION Matrice élastomère E-SBR A (60 pce) E-SBR A (80 pce) E-SBR B (20 pce) BR A (20 pce) BR A (20 pce) Charge renforçante Noir N234 (80 pce) Noir N134 (80 pce) Huile aromatique totale 46 pce 30 pce Résine plastifiante RI 0 pce 16 pce Acide stéarique/ZnO 1 pce/2,5 pce 0, 5 pce/2,5 pce Anti-oxydant (6PPD) 2 pce 2, 4 pce soufre/accélérateur (CBS)'1, 4 pce/1,4 pce 1, 4 pce/1,4 pce PROPRIETES ML (1+4) à 10011 C 83 90 Shore A 60 60 MA100 à 230 C 1, 18 1, 17 PH à 600 C 41, 2 42, 6 Propriétés dynamiques à 10 Hz, à 0,2 MPa et à 0,7 MPa de contrainte Tg (MDC sous 0,2 MPa) en'C ~39, 5-40, 0 Tg (MDC sous 0,7 MPa) en'C-19, 3-19, 2 PERFORMANCES DES ENVELOPPES DE PNEUMATIQUE (175/70 R14 MXT ) Résistance à l'usure 100 105 (à 7 C sur un sol mouillé à 24 %, pour une Citroën Xantia 1, 8 1 ) Adhérence (à 23 C pour une Renault Laguna 21 ) - freinage sol sec ABS 100 100 - freinage sol sec roues bloquées 100 100 - freinage sol mouillé ABS 100 104 - freinage sol mouillé roues bloquées 100 101 Comportement sol mouillé 100 102 (à 13 C, pour une Golf 75 ) Résistance au roulement (11, 1 kg/tonne) 100 99 - Avec E-SBR A : copolymère de styrène et de butadiène préparé en émulsion présentant un taux d'enchaînements 1, 2 de 14, 9 %, un taux d'enchaînements 1,4 de 13, 0 %, un taux d'enchaînements trans de 72,1 %, un taux d'enchaînements styréniques de 23,9 %, une viscosité Mooney ML (1+4) à 100 C égale à 46, une quantité d'huile égale à 38,1 pce, et une température de transition vitreuse Tg de -530 C. - Avec E-SBR B : copolymère de styrène et de butadiène préparé en émulsion présentant un taux d'enchaînements 1, 2 de 14,2 %, un taux d'enchaînements 1,4 de 14,2 %, un taux d'enchaînements trans de 71,6 %, un taux d'enchaînements styréniques de 38, 3 %, une viscosité Mooney ML (1+4) à 100 C égale à 54,5, une quantité d'huile égale à 37,9 pce, et une température de transition vitreuse Tg de -360 C. - Avec BR A : polybutadiène présentant un taux très élevé d'enchaînements cis-1,4, d'environ 93 %, et une température de transition vitreuse Tg de -1030 C. - Avec résine plastifiante RI : résine commercialisée par la société HERCULES sous la dénomination R2495 , présentant : un taux d'enchaînements aliphatiques de 97 %, un taux d'enchaînements aromatiques de 0 %, des masses moléculaires moyennes en nombre Mn et en poids Mw respectivement de 820 g/mol et 1060 g/mol, et une température de transition vitreuse Tg de 88 C. - Avec 6PPD : N- (1, 3-dimétyl-butyl) -N'-phényl-p-phénylènediamine, et CBS : N-cyclohexyl-benzothiazyl-sulfénamide. On notera que la Tg de la composition Il selon l'invention sous une contrainte dynamique de module élevé (0, 7 MPa) est prévue sensiblement égale à la Tg correspondante de la composition témoin Tl. Comme on peut le voir au tableau 1, l'écart (0, 1 C) entre les Tg des compositions Il et Tl qui ont été mesurées sous une contrainte dynamique de module réduit, égal à 0,2 MPa, est très proche de l'écart (0, 5 C) entre les Tg desdites compositions Il et Tl qui ont été mesurées sous ladite contrainte de module élevé. Cette absence de décalage entre les Tg lorsqu'on passe d'une contrainte de module élevé à une contrainte de module réduit traduit le fait que la résine RI est bien miscible dans la matrice élastomère constituée par le E-SBR A et le BR A. Les résultats de performances des pneumatiques montrent que l'incorporation d'une résine plastifiante de Tg égale à 88 C et de Mn égale à 820 g/mol dans la composition de bande de roulement Il comprenant du noir de carbone à titre de charge renforçante permet d'améliorer la résistance à l'usure ainsi que l'adhérence sur sol humide d'un pneumatique dont la bande de roulement est constituée de ladite composition Il (le comportement sur sol humide d'un véhicule équipé de tels pneumatiques est également amélioré), grâce à la miscibilité précitée de la résine selon l'invention, cela sans pénaliser l'adhérence sur sol sec et la résistance au roulement de ces pneumatiques. On notera que cette composition Il comprend de l'huile plastifiante selon une quantité qui est notablement réduite par rapport à celle qui caractérise la composition Tl. EXEMPLE 2 On a préparé des compositions de bande de roulement témoin T2 et selon l'invention 12, pour pneumatiques de type tourisme , à l'instar de l'exemple 1. Le tableau 2 suivant présente les résultats obtenus : Tableau 2 : COMPOSITION T2 COMPOSITION 12 FORMULATION Matrice élastomère S-SBR A (70 pce) S-SBR A (57,5 pce) BR A (30 pce) BR A (42,5 pce) Charge renforçante Silice 1165MP (90 pce) Silice 1165MP (90 pce) Agent de liaison Silane Si69 (de Dégussa) 7.2 pce 7. 2 pce DPG (diphénylguanidine) 1,5 pce 1, 5 pce Huile aromatique totale 40 pce 25 pce Résine plastifiante R2 0 pce 15 pce Acide stéarique/ZnO2 pce/2,5 pce 2 pce/2,5 pce Anti-oxydant (6PPD) 2 2 pce soufre/accélérateur (CBS) 1 pce/2, 0 pce 1 pce/2,0 pce PROPRIETES ML (1+4) à 100 C 113 109 Shore A 61 60 MA 100 à 23 C 1,54 1,47 PH à 600 C 26, 5 26, 5 Propriétés dynamiques à 10 Hz, à 0,2 MPa et à 0,7 MPa de contrainte Tg (MDC sous 0,2 MPa) en'C-42, 8-45, 3 Tg (MDC sous 0,7 MPa) en 0 C-19, 5-19, 2 PERFORMANCES DES ENVELOPPES DE PNEUMATIQUE (175/70 R14 MXT ) Résistance à l'usure 100 110 (à 7 C sur un sol mouillé à 21 %, pour une Citroën Xantia 1,81") Adhérence (à 23 C pour une Renault Laguna 2 1 ) - freinage sol sec ABS 100 100 - freinage sol sec roues bloquées 100 100 - freinage sol mouillé ABS 100 102 - freinage sol mouillé roues bloquées 100 99 Comportement sol mouillé 100 100 (à 130 C, pour une Golf 75 ) Résistance au roulement (9,2 kg/tonne) 100 99 - Avec S-SBR A : copolymère de styrène et de butadiène préparé en solution présentant un taux d'enchaînements 1, 2 de 58 %, un taux d'enchaînements styréniques de 25 %, un taux d'enchaînements trans de 23 %, une viscosité Mooney ML (1 +4) à 100 C de 54, une quantité d'huile d'extension égale à 37,5 pce, et une température de transition vitreuse Tg de -300 C. - Avec résine plastifiante R2 : résine commercialisée par la société Cray Valley sous la dénomination W100 , présentant : un taux d'enchaînements aliphatiques de 49 %, un taux d'enchaînements aromatiques de 51 %, une Mn et une Mw respectivement égales à 740 g/mol et 1330 g/mol, et une température de transition vitreuse Tg de 55 C. On notera que la Tg de la composition 12 selon l'invention sous une contrainte dynamique de module élevé (0,7 MPa) est prévue sensiblement égale à la Tg correspondante de la composition témoin T2. Comme on peut le voir au tableau 2, l'écart (0, 3 C) entre les Tg des compositions 12 et T2 qui ont été mesurées sous une contrainte dynamique de module réduit, égal à 0,2 MPa, est proche de l'écart (2, 5 C) entre les Tg desdites compositions 12 et T2 qui ont été mesurées sous ladite contrainte de module élevé. Cette absence de décalage entre les Tg lorsqu'on passe d'une contrainte de module élevé à une contrainte de module réduit traduit le fait que la résine R2 est bien miscible dans la matrice élastomère constituée par le S-SBR A et le BR A. Les résultats de performances des pneumatiques montrent que l'incorporation d'une résine plastifiante de Tg égale à 55 C et de Mn égale à 750 g/mol dans la composition de bande de roulement 12 comprenant de la silice à titre de charge renforçante permet d'améliorer la résistance à l'usure d'un pneumatique dont la bande de roulement est constituée de ladite composition 12, grâce à la miscibilité précitée de la résine de l'invention, sans pénaliser l'adhérence sur sols sec ou humide des pneumatiques, le comportement d'un véhicule équipé de ces pneumatiques et la résistance au roulement de ces derniers. On notera que cette composition 12 comprend de l'huile plastifiante selon une quantité qui est notablement réduite par rapport à celle qui caractérise la composition T2. EXEMPLE 3 On a préparé des compositions de bande de roulement témoin T3 et selon l'invention 13, pour pneumatiques de type tourisme haut de gamme . Le tableau 3 suivant présente les résultats obtenus : Tableau 3 : COMPOSITION T3 COMPOSITION 13 FORMULATION Matrice élastomère S-SBR B (50 pce) S-SBR B (70 pce) S-SBR C (50 pce) S-SBR D (30 pce) Charge renforçante Silice 1165MP (45 pce) Silice 1165MP (45 pce) Noir N234 (45 pce) Noir N234 (45 pce) Agent de liaison Silane Si69 (de Dégussa) 3,8 pce 3, 8 pce DPG (diphénylguanidine) 1 pce 1 pce Huile aromatique totale 45 pce 25, 5 pce Résine plastifiante RI de l'exemple 1 0 pce 18 pce Acide stéarique/ZnO 1 pce/3,0 pce 1 pce/3,0 pce Anti-oxydant (6PPD) 2 pce 2 pce soufre/accélérateur (CBS) 1 pce/2 pce 1 pce/2 pce PROPRIETES ML (l +4) à 100 C 98 100 Shore A 66 66 MAI00 à 230 C 1, 78 l, 54 PH à 600 C 37, 0 44, 8 Propriétés dynamiques à 10 Hz, à 0,2 MPa et à 0,7 MPa de contrainte Tg (MDC sous 0,2 MPa) en 0 C -25 -31 Tg (MDC sous 0,7 MPa) en'C-5-10 PERFORMANCES DES ENVELOPPES DE PNEUMATIQUE (235/45 ZR17 SX MXX3 ) Résistance à l'usure 100 110 (à 10 C sur un sol mouillé à 15 %, pour une BMW 730 ) Adhérence (à 25 C pour une Mercedes 300 E ) - freinage sol sec ABS 100 105 - freinage sol sec roues bloquées 100 106 - freinage sol mouillé ABS 100 102 - freinage sol mouillé roues bloquées 100 95 Comportement sol mouillé 100 101 (à 13 C, pour une Golf 75 ) Résistance au roulement (12,1 kg/tonne) 100 97 - Avec S-SBR B : copolymère de styrène et de butadiène préparé en solution présentant un taux d'enchaînements styréniques de 29 %, un taux d'enchaînements trans-1,4 de 78 %, une viscosité Mooney ML (1+4) à 100 C de 58, une quantité d'huile d'extension égale à 37,5 pce, et une température de transition vitreuse Tg de -500 C. - Avec S-SBR C : copolymère de styrène et de butadiène préparé en solution présentant un taux d'enchaînements 1,2 de 24 %, un taux d'enchaînements styréniques de 40 %, une viscosité Mooney ML (1+4) à 100 C de 54, une quantité d'huile d'extension égale à 37,5 pce, et une température de transition vitreuse Tg de -300 C. - Avec S-SBR D : copolymère de styrène et de butadiène préparé en solution présentant un taux d'enchaînements styréniques de 27, 5 %, un taux d'enchaînements trans-1, 4 de 78 %, une viscosité Mooney ML (1+4) à 100 C de 54, et une température de transition vitreuse Tg de -500 C. On notera que la Tg de la composition 13 selon l'invention sous une contrainte dynamique de module élevé (0,7 MPa) est prévue relativement proche de la Tg correspondante de la composition témoin T3. Comme on peut le voir au tableau 3, l'écart (5 C) entre les Tg des compositions 13 et T3 qui ont été mesurées sous une contrainte dynamique de module réduit, égal à 0,2 MPa, est proche de l'écart (6 C) entre les Tg desdites compositions 13 et T3 qui ont été mesurées sous ladite contrainte de module élevé. Cette absence de décalage entre les Tg lorsqu'on passe d'une contrainte de module élevé à une contrainte de module réduit traduit le fait que la résine RI est bien miscible dans la matrice élastomère constituée par le S-SBR B et le S-SBR D. Les résultats de performances des pneumatiques montrent que l'incorporation d'une résine plastifiante de Tg égale à 88 C et de Mn égale à 820 g/mol dans la composition de bande de roulement 13 comprenant, à titre de charge renforçante, un coupage de 50 % de silice et de 50 % noir de carbone permet d'améliorer la résistance à l'usure et l'adhérence sur sol sec d'un pneumatique de type haut de gamme dont la bande de roulement est constituée de ladite composition 13, grâce à la miscibilité précitée de la résine selon l'invention, pratiquement sans pénaliser l'adhérence sur sol humide de tels pneumatiques, le comportement sur sol humide d'un véhicule équipé de ces pneumatiques et la résistance au roulement de ces derniers. On notera que cette composition 13 comprend de l'huile plastifiante selon une quantité qui est notablement réduite par rapport à celle qui caractérise la composition T3. REVENDICATIONS 1) Composition de caoutchouc réticulable ou réticulée qui est utilisable pour constituer une bande de roulement d'enveloppe de pneumatique, ladite composition étant à base d'un ou plusieurs élastomères diéniques et comprenant au moins une résine plastifiante hydrocarbonée qui est miscible dans ledit ou lesdits élastomères diéniques, ladite résine présentant une température de transition vitreuse comprise entre 10 C et 150 C et une masse moléculaire moyenne en nombre comprise entre 400 g/mol et 2000 g/mol, caractérisée en ce que ladite composition comprend (pce : parties en poids pour cent parties d'élastomère (s)) : - ladite résine plastifiante hydrocarbonée selon une quantité allant de 5 pce à 35 pce, - selon une quantité supérieure à 50 pce et allant jusqu'à 100 pce, un ou plusieurs élastomères diéniques présentant chacun une température de transition vitreuse Tg comprise entre -650 C et-100 C, et - selon une quantité inférieure à 50 pce et allant jusqu'à 0 pce, un ou plusieurs élastomères diéniques présentant chacun une température de transition vitreuse Tg comprise entre-110 C et-800 C. 2) Composition de caoutchouc selon la revendication 1, caractérisée en ce que : - ledit ou lesdits élastomères diéniques dont la Tg est comprise entre-65 C et-10 C appartiennent au groupe constitué par des copolymères de styrène et de butadiène préparés en solution, des copolymères de styrène et de butadiène préparés en émulsion, des polyisoprènes naturels, des polyisoprènes de synthèse présentant un taux d'enchaînements cis-1,4 supérieur à 95 % et par un mélange de ces élastomères, et - ledit ou lesdits élastomères diéniques dont la Tg est comprise entre-110 C et-80 C comprennent des polybutadiènes à taux d'enchaînements cis-1,4 supérieur à 90 %. 3) Composition de caoutchouc selon la revendication 2, caractérisée en ce qu'elle comprend, à titre d'élastomère (s) diénique (s) dont la Tg est comprise entre-65 C et-10 C : au moins un copolymère de styrène et de butadiène préparé en solution qui présente une Tg comprise entre-50 C et-15 C, ou un copolymère de styrène et de butadiène préparé en émulsion présentant une Tg comprise entre -650 C et-300 C. 4) Composition de caoutchouc selon une des revendications 1 à 3, caractérisée en ce qu'elle comprend ledit ou lesdits élastomères diéniques dont la Tg est comprise entre-65 C et-10 C selon une quantité de 100 pce. 5) Composition de caoutchouc selon une des revendications 1 à 3, caractérisée en ce qu'elle comprend un coupage dudit ou desdits élastomères diéniques de Tg comprise entre -650 C et - 100 C avec ledit ou lesdits élastomères diéniques de Tg comprise entre-110 C et-80 C. 6) Composition de caoutchouc selon la revendication 5, caractérisée en ce qu'elle comprend un coupage d'au moins un polybutadiène présentant un taux d'enchaînements cis-1,4 supérieur à 90 %, à titre d'élastomère diénique de Tg comprise entre-110 C et-80 C, avec au moins un copolymère de styrène et de butadiène préparé en solution, à titre d'élastomère diénique de Tg comprise entre-65 C et-10 C. 7) Composition de caoutchouc selon la revendication 5, caractérisée en ce qu'elle comprend un coupage d'au moins un polybutadiène présentant un taux d'enchaînements cis-1,4 supérieur à 90 %, à titre d'élastomère diénique de Tg comprise entre-110 C et-80 C, avec au moins un copolymère de styrène et de butadiène préparé en émulsion, à titre d'élastomère diénique de Tg comprise entre-65 C et-10 C. 8) Composition de caoutchouc selon la revendication 5, caractérisée en ce qu'elle comprend un coupage d'au moins un polybutadiène présentant un taux d'enchaînements cis-1,4 supérieur à 90 %, à titre d'élastomère diénique de Tg comprise entre-110 C et-80 C, avec au moins un polyisoprène naturel ou de synthèse, à titre d'élastomère diénique de Tg comprise entre-65 C et-10 C. 9) Composition de caoutchouc selon une des revendications précédentes, caractérisée en ce que ladite résine plastifiante hydrocarbonée présente une température de transition vitreuse allant de 300 C à 1000 C. 10) Composition de caoutchouc selon une des revendications précédentes, caractérisée en ce que ladite résine plastifiante hydrocarbonée présente une masse moléculaire moyenne en nombre comprise entre 400 et 1000 g/mol, et un indice de polymolécularité inférieur à 2. 11) Composition de caoutchouc selon une des revendications précédentes, caractérisée en ce qu'elle comprend ladite résine plastifiante hydrocarbonée selon une quantité de 10 à 20 pce. 12) Composition de caoutchouc selon une des revendications précédentes, comprenant en outre une ou plusieurs huiles plastifiantes de type paraffinique ou aromatique, caractérisée en ce que la quantité totale d'huile plastifiante dans ladite composition est inférieure ou égale à 30 pce. 13) Composition de caoutchouc selon une des revendications 1 à 12, caractérisée en ce qu'elle comprend du noir de carbone à titre de charge renforçante. 14) Composition de caoutchouc selon une des revendications 1 à 12, caractérisée en ce qu'elle comprend une charge blanche renforçante à titre de charge renforçante. 15) Composition de caoutchouc selon une des revendications 1 à 12, caractérisée en ce qu'elle comprend un coupage de noir de carbone et d'une charge blanche renforçante, à titre de charge renforçante. 16) Bande de roulement d'enveloppe de pneumatique, caractérisée en ce qu'elle est constituée d'une composition de caoutchouc selon une des revendications précédentes. 17) Enveloppe de pneumatique, caractérisée en ce qu'elle comporte une bande de roulement selon la revendication 16.